(57)【特許請求の範囲】
【請求項１】
下記一般式（１）で示されるベンズイミダゾロンジオキサジン系顔料を５〜８０重量％、下記一般式（２）および一般式（３）の化学構造を含むベンズイミダゾロン系顔料を２０〜５０重量％含有し、さらに、少なくとも一つ以上の下記一般式（４）〜（６）の化学構造を含むカルバゾールジオキサジン系顔料を５〜８０重量％含有することを特徴とする遮光性顔料組成物。
【化１】
0005811310.tif 000015
(式中、Ｒ1〜Ｒ4はそれぞれ水素原子又は置換基を有していてもよい一価の炭化水素基を示し、Ｘ1は水素原子又はハロゲン原子を示す。）
【化２】
0005811310.tif 000016
（式中、Ｒ５〜Ｒ７は、それぞれ水素原子又はハロゲン原子又は置換基を有していてもよい一価の炭化水素基を示す。）
【化３】
0005811310.tif 000017
【化４】
0005811310.tif 000018
【化５】
0005811310.tif 000019
【化６】
0005811310.tif 000020
（式中、Ｘ２は水素原子又はハロゲン原子を示し、Ｒ８は、水素原子又は置換基を有していてもよい一価の炭化水素基を示す。）
【請求項２】
前記ベンズイミダゾロンジオキサジン系顔料がＣ．Ｉ．ピグメントブルー８０である請求項１記載の遮光性顔料組成物。
【請求項３】
前記ベンズイミダゾロン系顔料がＣ．Ｉ．ピグメントオレンジ３６、Ｃ．Ｉ．ピグメントオレンジ６０、Ｃ．Ｉ．ピグメントオレンジ６２、Ｃ．Ｉ．ピグメントオレンジ６４、Ｃ．Ｉ．ピグメントオレンジ７２の少なくとも一つから選ばれる有機顔料である請求項１記載の遮光性顔料組成物。
【請求項４】
前記カルバゾールジオキサジン系顔料がＣ．Ｉ．ピグメントバイオレット２３である請求項１記載の遮光性顔料組成物。
【請求項５】
請求項１〜４いずれか一項記載の遮光性顔料組成物を含有するディスプレイ用遮光性部材。
【発明の詳細な説明】
【技術分野】
【０００１】
本発明は、高絶縁性、低誘電率でありかつ光学濃度が高く、液晶表示素子の安定駆動が可能な遮光性顔料組成物および、該遮光性顔料組成物を用いたディスプレイ用遮光性部材に関する。   
【背景技術】
【０００２】
近年、液晶表示装置の分野において、カラーフィルタ基板とＴＦＴ（Ｔｈｉｎ  Ｆｉｌｍ  Ｔｒａｎｓｉｓｔｏｒ：薄膜トランジスタ）アレイ基板を一体化させたカラーフィルタオンアレイ（ＣＯＡ）を導入した液晶パネルが注目を浴びている。カラーフィルタオンアレイを用いれば、上記二つの基板を用いた場合に行われる精密な位置合わせが不要となるとともに、カラーフィルタの赤、青、緑の各画素を限界にまで微細化することができるため、液晶パネルの高精細化が可能となる。【０００３】
このようなカラーフィルタオンアレイ用の樹脂ブラックマトリクスについては、高い遮光性が必要とされるため、厚膜化が要求されている。しかし、樹脂ブラックマトリクスの膜厚が増大するにつれて、露光された部分での膜厚方向に対する架橋密度の差が拡大するため、高感度化を達成し良好な形状のブラックパターンを得ることが困難になる。また、高遮光化の手段として、遮光材を大量に使用することも試みられているが、遮光材としてカーボン等の導電性材料を使用した場合、ブラックマトリクスの比誘電率が高くなり体積抵抗が低下することにより、表示装置の信頼性を低下させるという問題があった。【０００４】
このような欠点を解消するために、カーボンブラックに代えて、各有機顔料を黒色となる様に混合して得た黒色有機顔料組成物（有機ブラックマトリックス）を遮光材に用いる試みが最近活発に行われている。【０００５】
特許文献１には、ベンズイミダゾロンジオキサジン顔料を含有した遮光性組成物をブラックマトリックスに使用することにより、高い遮光性を有することが記載されている。また、特許文献２には、黄色顔料、青色顔料、紫色顔料の組み合わせ、または、黄色顔料、赤色顔料及び青色顔料の組み合わせからなる擬似黒色化した混色有機顔料であることを特徴とした遮光膜形成用着色樹脂組成物が記載されている。さらに、特許文献３には、ある特定の比表面積を有する青色、黄色、赤色の各種有機顔料を混合したブラックマトリックス用有機顔料組成物、およびそれらからなるブラックマトリックス用感光性組成物が記載されている。   【０００６】
しかしながら、これら最近の試みでは、従来のカーボンブラックを使用したブラックマトリックスと比較して、まだＯＤ（Ｏｐｔｉｃａｌ  Ｄｅｎｓｉｔｙ）値が低く、実用に耐えうる遮光性を実現することが出来ないという問題があった。   
【先行技術文献】
【特許文献】
【０００７】
【特許文献１】特開２００８−２５７２０４号公報
【０００８】
【特許文献２】特開平９−３０２２６５号公報
【０００９】
【特許文献３】特開２０１２−３２６９７号公報
【発明の開示】
【発明が解決しようとする課題】
【００１０】
本発明が解決しようとする課題は、高絶縁性、低誘電率でありかつ高い光学濃度を満足できる遮光性顔料組成物、該遮光性顔料組成物を含むディスプレイ用遮光性部材を提供することにある。   
【課題を解決するための手段】
【００１１】
本発明者らは、前記実状に鑑みて鋭意検討した結果、特定の構造を有するベンズイミダゾロンジオキサジン系顔料とベンズイミダゾロン系顔料とカルバゾールジオキサジン系顔料を特定の割合で含有する遮光性顔料組成物をディスプレイ用遮光性部材に使用することにより、誘電率が低く、遮光性が高いことを見出し、本発明を完成するに至った。   【００１２】
本発明は、下記一般式（１）で示されるベンズイミダゾロンジオキサジン系顔料を５〜８０重量％、下記一般式（２）および一般式（３）の化学構造を含むベンズイミダゾロン系顔料を２０〜５０重量％含有し、さらに、少なくとも一つ以上の下記一般式（４）〜（６）の化学構造を含むカルバゾールジオキサジン系顔料を５〜８０重量％含有することを特徴とする遮光性顔料組成物を提供する。【００１３】
【化１】
0005811310.tif 000002
【００１４】
(式中、Ｒ1〜Ｒ4はそれぞれ水素原子又は置換基を有していてもよい一価の炭化水素基を示し、Ｘ1は水素原子又はハロゲン原子を示す）【００１５】
【化２】
0005811310.tif 000003
【００１６】
（式中、Ｒ５〜Ｒ７は、それぞれ水素原子又はハロゲン原子又は置換基を有していてもよい一価の炭化水素基を示す。）【００１７】
【化３】
0005811310.tif 000004
【００１８】
【化４】
0005811310.tif 000005
【００１９】
【化５】
0005811310.tif 000006
【００２０】
【化６】
0005811310.tif 000007
【００２１】
（式中、Ｘ２は水素原子又はハロゲン原子を示し、Ｒ８は、水素原子又は置換基を有していてもよい一価の炭化水素基を示す。）   【００２２】
また、本発明は、前記ベンズイミダゾロンジオキサジン系顔料がＣ．Ｉ．ピグメントブルー８０である請求項１記載の遮光性顔料組成物を提供する。【００２３】
また、本発明は、前記ベンズイミダゾロン系顔料がＣ．Ｉ．ピグメントオレンジ３６、Ｃ．Ｉ．ピグメントオレンジ６０、Ｃ．Ｉ．ピグメントオレンジ６２、Ｃ．Ｉ．ピグメントオレンジ６４、Ｃ．Ｉ．ピグメントオレンジ７２の少なくとも一つから選ばれる有機顔料である請求項１記載の遮光性顔料組成物を提供する。【００２４】
また、本発明は、前記カルバゾールジオキサジン系顔料がＣ．Ｉ．ピグメントバイオレット２３である請求項１記載の遮光性顔料組成物を提供する。【００２５】
また、本発明は、前記いずれかの遮光性顔料組成物を含有するディスプレイ用遮光性部材を提供する。
【発明の効果】
【００２６】
本発明の遮光性顔料組成物は、特定のベンズイミダゾロンジオキサジン系顔料とベンズイミダゾロン系顔料とカルバゾールジオキサジン系顔料を特定の割合で使用することで、高絶縁性、低誘電率であり、光学濃度の高いディスプレイ用遮光性部材が容易に得られるという格別顕著な技術的効果を奏する。  
【発明を実施するための最良の形態】
【００２７】
以下、本発明の詳細について説明する。   
本発明の遮光性顔料組成物は、ＯＤ値を高くするため、つまり、可視光領域全体の光の吸収強度を高めるため、吸収強度のピーク波長の異なる顔料を組み合わせる必要がある。そこで、特定の構造を有するベンズイミダゾロンジオキサジン系顔料とベンズイミダゾロン系顔料とカルバゾールジオキサジン系顔料を特定の割合で含有する遮光性顔料組成物、および該遮光性顔料組成物を含むディスプレイ用遮光性部材である。【００２８】
本発明の遮光性顔料組成物のうち下記一般式（１）で示されるベンズイミダゾロンジオキサジン系顔料を５〜８０重量％を含有することを特徴とする。【００２９】
【化７】
0005811310.tif 000008
【００３０】
(式中、Ｒ1〜Ｒ4はそれぞれ水素原子又は置換基を有していてもよい一価の炭化水素基を示し、Ｘ1は水素原子又はハロゲン原子を示す。）【００３１】
ベンズイミダゾロンジオキサジン系顔料としては、具体的には、Ｃ．Ｉ．ピグメントブルー８０を挙げることができる。本願発明の顔料組成物中に含まれるベンズイミダゾロンジオキサジン系顔料は、顔料組成物中の５〜８０重量％、好ましくは２５〜７０重量％の量で含まれることにより、ＯＤ値が高く、結果として遮光性の高いディスプレイ用遮光性部材を得ることができる。【００３２】
また、本発明の遮光性顔料組成物のうち、ベンズイミダゾロン系顔料としては、下記一般式系顔料（２）および一般式（３）の化学構造を含むベンズイミダゾロン系顔料であり、具体的には、Ｃ．Ｉ．ピグメントオレンジ３６、Ｃ．Ｉ．ピグメントオレンジ６０、Ｃ．Ｉ．ピグメントオレンジ６２、Ｃ．Ｉ．ピグメントオレンジ６４、Ｃ．Ｉ．ピグメントオレンジ７２の少なくとも一つから選ばれる顔料である。本願発明の顔料組成物中に含まれるベンズイミダゾロン系顔料は、２０〜５０重量％、好ましくは２０〜２５重量％の重量で含有することにより、ＯＤ値が高く、結果として遮光性の高いディスプレイ用遮光性部材を得ることができる。【００３３】
【化８】
0005811310.tif 000009
【００３４】
（式中、Ｒ５〜Ｒ７は、それぞれ水素原子又はハロゲン原子又は置換基を有していてもよい一価の炭化水素基を示す。）【００３５】
【化９】
0005811310.tif 000010
【００３６】
下記一般式（２）および一般式（３）の化学構造を含むベンズイミダゾロン系顔料を２０〜５０重量％含有し、さらに、少なくとも一つ以上の下記一般式（４）〜（６）の化学構造を含むカルバゾールジオキサジン系顔料を５〜８０重量％含有することを特徴とする遮光性顔料組成物。【００３７】
また、本発明の遮光性顔料組成物のうち、カルバゾールジオキサジン系顔料としては、下記一般式（４）〜（６）の化学構造を含むカルバゾールジオキサジン系顔料であり、具体的には、Ｃ．Ｉ．ピグメントバイオレット２３である。本発明の顔料組成物中に含まれるカルバゾールジオキサジン系顔料は、５〜８０重量％、好ましくは１０〜５０重量％の重量で含有することにより、ＯＤ値が高く、結果として遮光性の高いディスプレイ用遮光性部材を得ることができる。【００３８】
【化１０】
0005811310.tif 000011
【００３９】
【化１１】
0005811310.tif 000012
【００４０】
【化１２】
0005811310.tif 000013
【００４１】
（式中、Ｘ２は水素原子又はハロゲン原子を示し、Ｒ８は、水素原子又は置換基を有していてもよい一価の炭化水素基を示す。）。   【００４２】
本発明の遮光性顔料組成物は、一般式（１）で示されるベンズイミダゾロンジオキサジン系顔料を５〜８０重量％、一般式（２）および一般式（３）の化学構造を含むベンズイミダゾロン系顔料を２０〜５０重量％含有し、さらに、少なくとも一つ以上の一般式（４）〜（６）の化学構造を含むカルバゾールジオキサジン系顔料を５〜８０重量％含有する遮光性顔料組成物としたことで、初めて最大のＯＤ値を発揮することが明らかになったものである。特開２００８−２５７２０４号公報により開示されるＣ．Ｉ．ピグメントブルー８０またはＣ．Ｉ．ピグメントブルー８０と「黄色、橙色、赤色又は茶色から選ばれた少なくとも１種の有機顔料」から構成されている顔料組成物とは異なり、本発明の遮光性顔料組成物により、従来技術と比較して最大のＯＤ値が発揮されたものである。【００４３】
さらに、本発明の遮光性顔料組成物にさらに他の有機顔料や無機顔料を可視領域の透過性のバランスを損なわないように混合しても良い。【００４４】
ここで、ディスプレイとは、コンピュータ、テレビなどの機器から出力される静止画または動画の映像信号を表示する機器である。モニタともいい、プラズマディスプレイ（ＰＤＰ）や液晶ディスプレイ（ＬＣＤ）、ＥＬディスプレイ（ＥＬＤ）、電界放出ディスプレイ（ＦＥＤ）、クリスタルＬＥＤディスプレイ（ＣＬＥＤ）などがある。【００４５】
また、本発明のディスプレイ用遮光性部材とは、可視光域または、ディスプレイにおけるバックライトのような発光部材からの発光を遮蔽するための材料である。具体的には、ブラックマトリクスや、ＴＦＴ遮光膜、ブラックマスク、ブラックシール、ブラックカラムスペーサ、ＥＬＤにおける電界制限層などがある。【００４６】
本発明の遮光性顔料組成物は、ディスプレイ用遮光性部材の仕様に合わせて、各有機顔料を単独に微細化して混合しても良いし、混合後微細化処理をしても構わない。【００４７】
顔料の微細化の方法は、公知公用の方法であれば限定されるものではない。一般に、ソルベントソルトミリング法、硫酸溶解法、乾式磨砕法、有機溶媒および水による常圧および加圧による顔料化法、または、これらの組み合わせによる方法等を採用することができる。【００４８】
本発明の有機顔料組成物と共に、有機色素誘導体を混在させても良く、有機色素誘導体は、スルホン酸基、フタルイミド基を有する又は、スルホン酸塩である有機色素誘導体であればいかなる化学構造を有していても良い。スルホン酸基、フタルイミド基を有する又は、スルホン酸塩である有機色素誘導体は、有機顔料をバインダおよび溶剤系において、分散性を向上するために添加する場合が多く、その効果は良く知られている。スルホン酸基の置換基数は、１分子あたり１〜４であり、好ましくは１〜２である。本発明の顔料組成物は、黒色系のため、如何なる有機色素誘導体を使用することができる。具体的にはアゾ構造、ベンツイミダゾロン構造、キナクリドン構造、ジケトピロロピロール構造、フタロシアニン構造、ジオキサジンバイオレット構造等があり、その中でも好ましいのが、銅フタロシアニンスルホン酸またはその塩、フタルイミドメチル銅フタロシアニン、キナクリドンスルホン酸またはその塩、フタルイミドメチルキナクリドンである。スルホン酸と塩を形成する金属は、Ｃａ、Ｎａ、Ｋ、Ｍｇ、Ｆｅ、Ｃｏ、Ｎｉ、Ｃｕ、Ｚｎ等の一価又は二価の金属である。また、金属塩以外の塩を形成するもものとして、脂肪族アミン（ＮＨＲ２、ＮＨ２Ｒ，［ＮＲ４］＋（Ｒ：炭素１〜２０のアルキル基））等の有機アミン塩がある。【００４９】
有機色素誘導体は、有機顔料１００部当たり、１〜２０部の範囲で含有する。色相、生産性を考慮するとさらに、１〜１５部の範囲で含有することが好ましい。有機色素を添加する時期は、本発明で実施している有機顔料を微細化する工程で添加しても構わないし、微細化工程後、有機顔料を洗浄し精製した後に添加しても構わない。しかし、スルホン酸基を有する又はその塩である有機色素誘導体による分散性効果の付与を考慮すると、微細化した後の有機顔料に処理することが好ましい。【００５０】
有機色素誘導体の処理方法は、固体またはアルカリにより染料化し、酸性状態で有機顔料表面に吸着させる方法がある。固体の場合、微細化処理した有機顔料と水等の溶媒を含有したウェットケーキに添加する。アルカリによる有機色素誘導体の染料化は、通常ｐＨ８〜１２で行われ、その後、微細化した有機顔料とスラリー中で混合、その後、系内を酸性、通常ｐＨ３〜５に調整し、有機顔料表面に有機色素誘導体を析出させる。また、本発明の遮光性顔料組成物を製造する上で、有機色素誘導体以外に各種添加剤を添加してもよい。具体的には、光又は熱硬化性樹脂、界面活性剤、分散剤、ロジン等をあげることができる。【００５１】
本発明の顔料組成物と、樹脂系分散剤と有機溶剤から着色組成物を作成する。着色組成物の作成方法としては、別々に各色有機顔料、有機溶剤、分散剤を分散した着色組成物を混合しても良いし、全有機顔料を一度に有機溶剤、分散剤と分散させても良い。【００５２】
これら顔料組成物を有機溶剤中に分散させる場合、分散性の向上、及び分散安定性の向上のために、樹脂系分散剤が併用される。この樹脂系分散剤は、有機顔料とアンカー部位と結合して、相溶性部分が分散媒に伸長して分散体を構成する機能を有するものであり、後記する感光性組成物の調製に用いるアルカリ可溶性樹脂や、光重合性モノマーとは、別種のものである。【００５３】
樹脂系分散剤としては、高分子鎖を有するもの、例えば、ポリウレタン樹脂、ポリエチレンイミン、ポリオキシエチレングリコールジエステル、アクリル樹脂、ポリエステル樹脂等を挙げることができる。中でも、ポリエステル樹脂系分散剤及び／又はアクリル樹脂系分散剤が、分散性、耐熱性、耐光性の点で好ましい。【００５４】
各種樹脂系分散剤の具体例としては、商品名で、アジスパー(味の素ファインテクノ社製)、ＥＦＫＡ（チバ（Ｃｉｂａ）社製）、Ｄｉｓｐｅｒｂｉｋ（ビックケミー社製）、ディスパロン（楠本化成社製）、ＳＯＬＳＰＥＲＳＥ（ルーブリゾール社製）、ＫＰ（信越化学工業社製）、ポリフロー（共栄社化学社製）等を挙げることができる。これらの分散剤は、１種を用いてもよく、２種以上を任意の組み合わせ及び比率で併用することができる。【００５５】
樹脂系分散剤は、各色の有機顔料の合計の質量換算１００部当たり、通常３０〜６０部、好ましくは３８〜５０部である。【００５６】
着色組成物の調製には、有機溶剤が用いられる。【００５７】
ここで用いられる有機溶剤としては、例えば、ジイソプロピルエーテル、ミネラルスピリット、ｎ−ペンタン、アミルエーテル、エチルカプリレート、ｎ−ヘキサン、ジエチルエーテル、イソプレン、エチルイソブチルエーテル、ブチルステアレート、ｎ−オクタン、バルソル＃２、アプコ＃１８ソルベント、ジイソブチレン、アミルアセテート、ブチルアセテート、アプコシンナー、ブチルエーテル、ジイソブチルケトン、メチルシクロヘキセン、メチルノニルケトン、プロピルエーテル、ドデカン、ソーカルソルベントＮｏ．１及びＮｏ．２、アミルホルメート、ジヘキシルエーテル、ジイソプロピルケトン、ソルベッソ＃１５０、（ｎ，ｓｅｃ，ｔ−）酢酸ブチル、ヘキセン、シェルＴＳ２８ ソルベント、ブチルクロライド、エチルアミルケトン、エチルベンゾエート、アミルクロライド、エチレングリコールジエチルエーテル、エチルオルソホルメート、メトキシメチルペンタノン、メチルブチルケトン、メチルヘキシルケトン、メチルイソブチレート、ベンゾニトリル、エチルプロピオネート、メチルセロソルブアセテート、メチルイソアミルケトン、ｎ−アミルメチルケトン（２−ヘプタノン）、メチルイソブチルケトン、プロピルアセテート、アミルアセテート、アミルホルメート、ビシクロヘキシル、ジエチレングリコールモノエチルエーテルアセテート、ジペンテン、メトキシメチルペンタノール、メチルアミルケトン、メチルイソプロピルケトン、プロピルプロピオネート、プロピレングリコール−ｔ−ブチルエーテル、メチルエチルケトン、メチルセロソルブ、エチルセロソルブ、エチルセロソルブアセテート、カルビトール、シクロヘキサノン、酢酸エチル、プロピレングリコール、プロピレングリコールモノメチルエーテル、プロピレングリコールモノメチルエーテルアセテート、プロピレングリコールモノエチルエーテル、プロピレングリコールモノエチルエーテルアセテート、ジプロピレングリコールモノエチルエーテル、ジプロピレングリコールジメチルエーテル、ジプロピレングリコールモノメチルエーテル、ジプロピレングリコールモノメチルエーテルアセテート、３−メトキシプロピオン酸、３−エトキシプロピオン酸、３−エトキシプロピオン酸メチル、３−エトキシプロピオン酸エチル、３−メトキシプロピオン酸メチル、３−メトキシプロピオン酸エチル、３−メトキシプロピオン酸プロピル、３−メトキシプロピオン酸ブチル、ジグライム、エチレングリコールアセテート、エチルカルビトール、ブチルカルビトール、エチレングリコールモノブチルエーテル、プロピレングリコール−ｔ−ブチルエーテル、３−メトキシブタノール、３−メチル−３−メトキシブタノール、トリプロピレングリコールメチルエーテル、３−等が挙げられる。【００５８】
着色組成物を用いて、フォトリソグラフィー方式でブラックマトリックスを形成するための感光性組成物を調製する際には、低粘度で塗工性、作業性、吐出性に優れたものとするために、少なくとも、着色組成物に含有させる有機溶剤としてはｎ−アミルメチルケトン（２−ヘプタノン）を用いることが好ましい。【００５９】
着色組成物を調製するために、有機溶剤は１種を単独で用いてもよく、２種以上を任意の組み合わせ及び比率で併用することができる。しかしながら、本発明の着色組成物において、有機溶剤は、各色の有機顔料の合計の質量換算１００部当たり、通常３００〜８００部、好ましくは４００〜６００部用いることが好ましい。【００６０】
着色組成物の調製に当たっては、必要に応じて、例えば各種の顔料誘導体等を併用することができる。顔料誘導体の置換基としては、例えばスルホン酸基、スルホンアミド基及びその４級塩、フタルイミドメチル基、ジアルキルアミノアルキル基、水酸基、カルボキシル基、アミド基等が顔料骨格に直接又はアルキル基、アリール基、複素環基等を介して結合したものが挙げられる。【００６１】
着色組成物は、上記した各色の有機顔料組成物、樹脂系分散剤及び有機溶剤を撹拌混合することにより調製することができる。必要であれば、ビーズやロッド等の各種粉砕メディアの存在下、必要時間に亘って振とうを行い、当該メディアを濾過等により分散させることで、調製することもできる。【００６２】
着色組成物は、従来公知の方法でディスプレイの構成部材であるカラーフィルタのブラックマトリックスやブラックマスク、液晶層のカラムスペーサーやブラックシール、ＴＦＴ遮光膜、ＥＬＤにおける電界制限層、その他ディスプレイの遮光を必要とする部材に使用することができる。【００６３】
カラーフィルタの代表的な製造方法は、フォトリソグラフィー法であり、ブラックマトリックスは、本発明の着色組成物から調製された後記する感光性組成物を、カラーフィルタ用の透明基板上に塗布し、加熱乾燥（プリベーク）した後、フォトマスクを介して紫外線を照射することでパターン露光を行って、ブラックマトリックス部に対応する箇所の光硬化性化合物を硬化させた後、未露光部分を現像液で現像し、非画素部を除去して画素部を透明基板に固着させる方法である。この方法で、感光性組成物の硬化着色皮膜からなるブラックマトリックス部が透明基板上に形成される。ＲＧＢの各画素部も、より比表面積の大きな各色の有機顔料から調製された感光性組成物から、上記の様にして同様に調製することができる。【００６４】
後記する感光性組成物をガラス等の透明基板上に塗布する方法としては、例えば、スピンコート法、ロールコート法、スリットコート法、インクジェット法等が挙げられる。【００６５】
透明基板に塗布した感光性組成物の塗膜の乾燥条件は、各成分の種類、配合割合等によっても異なるが、通常、５０〜１５０℃で、１〜１５分間程度である。この加熱処理を一般に「プリベーク」という。また、感光性組成物の光硬化に用いる光としては、２００〜５００ｎｍの波長範囲の紫外線、あるいは可視光を使用するのが好ましい。この波長範囲の光を発する各種光源が使用出来る。【００６６】
現像方法としては、例えば、液盛り法、ディッピング法、スプレー法等が挙げられる。感光性組成物の露光、現像の後に、ブラックマトリックス或いは必要な色の画素部が形成された透明基板は水洗いし乾燥させる。こうして得られたカラーフィルタは、ホットプレート、オーブン等の加熱装置により、１００〜２８０℃で、所定時間加熱処理（ポストベーク）することによって、着色塗膜中の揮発性成分を除去すると同時に、感光性組成物の硬化着色皮膜中に残存する未反応の光硬化性化合物が熱硬化し、カラーフィルタが完成する。【００６７】
カラーフィルタのブラックマトリックス部を形成するための感光性組成物は、本発明の着色組成物と、アルカリ可溶性樹脂と、光重合性モノマーと、光重合開始剤とを必須成分とし、これらを混合することで調製することが出来る。【００６８】
ブラックマトリックス部を形成する着色樹脂皮膜に、カラーフィルタの実生産で行われるベーキング等に耐え得る強靱性等が要求される場合には、前記感光性組成物を調製するに当たって、光重合性モノマーだけでなく、このアルカリ可溶性樹脂を併用することが不可欠である。アルカリ可溶性樹脂を併用する場合には、有機溶剤としては、それを溶解するものを使用するのが好ましい。【００６９】
前記感光性組成物の製造方法としては、本発明の着色組成物を事前に調製してから、そこに、アルカリ可溶性樹脂と、光重合性モノマーと、光重合開始剤を加えて前記感光性組成物とする方法が一般的である。【００７０】
感光性組成物の調製に使用するアルカリ可溶性樹脂としては、カルボキシル基又は酸性を呈する水酸基を含む樹脂、例えば、ノボラック型フェノール樹脂、（メタ）アクリル酸アルキルエステル−（メタ）アクリル酸共重合体、スチレン−（メタ）アクリル酸共重合体、スチレン−マレイン酸共重合体等が挙げられる。尚、本発明において、（メタ）アクリルとの記載は、アクリルとメタクリルとを合わせた総称である。【００７１】
なかでも、硬化皮膜の耐熱性をより高めるためには、イミド構造、スチレン及び（メタ）アクリル酸の各重合単位を含有するアルカリ可溶性樹脂を用いることが好ましい。【００７２】
このアルカリ可溶性樹脂は、上記した、有機顔料とアンカー部位と結合して、相溶性部分が分散媒に伸長して分散体を構成する機能を有さないものであるが、一方で、アルカリに接触することで溶解する特徴を活かし、感光性組成物の未露光部分の除去の目的で専ら用いられる。【００７３】
光重合性モノマーとしては、例えば、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビス〔（メタ）アクリロキシエトキシ〕ビスフェノールＡ、３−メチルペンタンジオールジ（メタ）アクリレート等のような２官能モノマー、トリメチルロールプロパトントリ（メタ）アクリレート、ペンタエリスリトールトリ（メタ）アクリレート、トリス（２−ヒドロキシエチル）イソシアヌレートのトリ（メタ）アクリレート、ジペンタエリスリトールヘキサ（メタ）アクリレート、ジペンタエリスリトールペンタ（メタ）アクリレート、ジトリメチロールプロパンテトラ(メタ)アクリレート等の比較的分子量の小さな多官能モノマー、ポリエステルアクリレート、ポリウレタンアクリレート、ポリエーテルアクリレート等の様な比較的分子量の大きな多官能モノマーが挙げられる。上記同様に、（メタ）アクリレートとの記載は、アクリレートとメタクリレートとを合わせた総称である。【００７４】
なかでも、硬化皮膜の耐熱性をより高めるためには、四官能〜六官能の（メタ）アクリレートを用いることが好ましい。【００７５】
光重合開始剤としては、例えば、アセトフェノン、ベンゾフェノン、ベンジルジメチルケタノール、ベンゾイルパーオキサイド、２−クロロチオキサントン、１，３−ビス（４’−アジドベンザル）−２−プロパン、１，３−ビス（４−アジドベンザル）−２−プロパン−２’−スルホン酸、４，４’−ジアジドスチルベン−２，２’−ジスルホン酸、エタノン，１−〔９−エチル−６−[２−メチル−４−（２，２−ジメチル−１，３−ジオキソラニル）メトキシベンゾイル]−９．Ｈ．−カルバゾール−３−イル〕−，１−（Ｏ−アセチルオキシム）等が挙げられる。【００７６】
しかしながら、本発明の感光性組成物は、黒色であるため、硬化性に優れる光重合開始剤を用いることが好ましい。【００７７】
光透過率に影響を及ぼさないアルカリ可溶性樹脂と、光重合性モノマーを選択することにより、感光性組成物の硬化皮膜は、ブラックマトリックスに好適な、波長４００〜８００ｎｍの範囲における最高光透過率が１％以下であり、波長８００〜１１００ｎｍの近赤外線領域における光透過率８０％とすることができる。【００７８】
ブラックマトリックスの光透過率とは、ガラス基板等の透明基板上に形成された膜厚３μｍのブラックマトリックス（硬化膜）について、樹脂ブラックマトリックスが形成されていない該基板を対照として、分光光度計により測定された光透過率をいう。【００７９】
最高光透過率とは、特定の波長領域（範囲）における光透過率の中で最も大きな値を意味する。より詳しくは、特定の波長領域における光透過率曲線の最大値である。例えば、「波長４００ｎｍ〜８００ｎｍの範囲における最高光透過率が１％以下である」とは、波長４００ｎｍ〜８００ｎｍの範囲における光透過率曲線の最大値が１％以下であって、この範囲において光透過率が１％を超える領域がないことを意味する。【００８０】
一方、「波長８００ｎｍ〜１１００ｎｍ」とは、いわゆる近赤外線領域を意味する。「波長８００ｎｍ〜１１００ｎｍの近赤外線領域における光透過率が８０％以上のブラックマトリックスとは、すなわち、近赤外線長領域においては光の吸収が小さく、光透過率が高いブラックマトリックスである。【００８１】
近赤外線領域における光透過率が大きいほど、ブラックマトリックスは、発熱源であるＴＦＴ素子における発熱を発散しやすくなる。このため、ＴＦＴ素子においてはオン電流やオフ電流の増加も少なく、熱暴走を起こし難くなる。【００８２】
また、体積抵抗率が１×１０１３Ω・ｃｍ以上かつ誘電率５以下となるようにすれば、漏れ電流によるＴＦＴ素子（薄膜トランジスタからなるスイッチング素子）の短絡を低減することができ、ＴＦＴ素子のスイッチングが正確に伝達され、液晶の駆動の乱れも低減することができる。【００８３】
体積抵抗率とは、物質の絶縁性の尺度であり、単位体積あたりの電気抵抗である。体積抵抗率は、例えば、社団法人電気学会「電気学会大学講座 電気電子材料−基礎から試験法まで−」（株式会社オーム社、２００６年、第２２３頁〜第２３０頁）等に記載されている手法により測定することができる。【００８４】
誘電率とは、いわゆる比誘電率を意味し、物質の誘電率と真空の誘電率の比である。誘電率は、例えば、社団法人電気学会「電気学会大学講座 電気電子材料−基礎から試験法まで−」（株式会社オーム社、２００６年、第２３３頁〜第２４３頁）等に記載されている手法により測定することができる。【００８５】
この様な特性の本発明の感光性組成物は、本発明の着色組成物１００部当たり、アルカリ可溶性樹脂と光重合性モノマーの合計が３〜２０部、光重合性モノマー１部当たり０．０５〜３部の光重合開始剤と、必要に応じて、さらに上記した着色組成物の調製に用いた有機溶剤を添加し、均一となる様に攪拌分散してブラックマトリックス部を形成するための感光性組成物を得ることが出来る。【００８６】
フォトリソグラフィー方式でブラックマトリックスを形成させるには、本発明の感光性組成物を低粘度で塗工性、作業性に優れたものとするために、少なくとも、質量換算で不揮発分は５〜２０％となるように調製することが好ましい。【００８７】
現像液としては、公知慣用のアルカリ水溶液を使用することが出来る。特に前記感光性組成物には、アルカリ可溶性樹脂が含まれていることから、アルカリ水溶液での洗浄がブラックマトリックス部の形成に効果的である。本発明の感光性組成物の優れた耐熱性は、この様なアルカリ洗浄後に焼成を行なうカラーフィルタの製造方法において発揮される。【００８８】
顔料分散法のうち、フォトリソグラフィー法によるブラックマトリックス部の製造方法について詳記したが、本発明の感光性組成物を使用して調製されたブラックマトリックス部は、その他の電着法、転写法、ミセル電解法、ＰＶＥＤ（ＰｈｏｔｏｖｏｌｔａｉｃＥｌｅｃｔｒｏｄｅｐｏｓｉｔｉｏｎ）法等の方法で形成して、カラーフィルタを製造してもよい。【００８９】
カラーフィルタは、赤色有機顔料、緑色有機顔料、青色有機顔料ならびに本発明の着色組成物を使用して得た各色の感光性組成物を使用し、平行な一対の透明電極間に液晶材料を封入し、透明電極を不連続な微細区間に分割すると共に、この透明電極上のブラックマトリックスにより格子状に区分けされた微細区間のそれぞれに、赤（Ｒ）、緑（Ｇ）および青（Ｂ）のいずれか１色から選ばれたカラーフィルタ着色画素部を交互にパターン状に設ける方法、あるいは基板上にカラーフィルタ着色画素部を形成した後、透明電極を設ける様にすることで得ることが出来る。【００９０】
本発明の感光性組成物から得られるブラックマトリックス部は、上記した青色、黄色、赤色の各有機顔料が黒色となる様に含まれたものであり、一見すると、各色の感光性組成物を混合して黒色感光性組成物を調製した場合と、同様のブラックマトリックスが得られるかの様に思われるが、本発明では、感光性組成物とする以前の段階である着色組成物の調製時に、予め、各色の有機顔料が混合される結果、より均一な混合が達成され、より優れた特性のブラックマトリックスが得られる。【００９１】
以下、実施例および比較例を用いて本発明をさらに詳細に説明する。以下の実施例および比較例において、「部」および「％」は、いずれも質量基準である。
【実施例】
【００９２】
［実施例１］
＜着色組成物の作製工程＞
ピグメント・ブルー８０（特開平１１−３３５５７５号公報を基に合成、着色剤）３．７５部、ＰＶ  ＦＡＳＴＯＲＡＮＧＥ  Ｈ４ＧＬ（クラリアント社製ピグメント・オレンジ７２、着色剤）３．７５部、ＦＡＳＴＯＧＥＮ  ＳＵＰＥＲ  ＶＩＯＬＥＴ  ＲＮ−ＳＵ−０２（ＤＩＣ社製ピグメント・バイオレット２３、着色剤）７．５部、ＰＢ−８２１（味の素ファインテクノ株式会社製、ポリエステル樹脂系分散剤）４．５部、プロピレングリコールモノメチルエーテルアセテート７３．７５部の混合物に０．２〜０．３ｍｍφのジルコニアビーズを加え、ペイントコンディショナーで２時間分散し、着色組成物（Ａ−１）を得た。【００９３】
＜感光性樹脂組成物の作製工程＞
着色組成物（Ａ−１）１００部、アルカリ可溶性樹脂としてメタクリル酸／こはく酸モノ（２−メタクリロイロキシエチル）／Ｎ−フェニルマレイミド／スチレン／ベンジルメタクリレート共重合体（共重合質量比＝２５／１０／３０／２０／１５、Ｍｗ＝１２，０００、Ｍｎ＝６，５００）５部、光重合性モノマーとしてジペンタエリスリトールヘキサアクリレート１０部、光重合開始剤としてエタノン，１−〔９−エチル−６−[２−メチル−４−（２，２−ジメチル−１，３−ジオキソラニル）メトキシベンゾイル]−９．Ｈ．−カルバゾール−３−イル〕−，１−（Ｏ−アセチルオキシム）を１部、および有機溶剤としてジプロピレングリコールジメチルエーテル２５部、プロピレングリコールモノメチルエーテルアセテート２５部、３−メトキシブチルアセテート７５部、シクロヘキサノン５０部を混合して、感光性樹脂組成物（Ｘ−１）を調製した。【００９４】
＜ブラックマトリックスの作製工程＞
１０ｃｍ角のガラス基板（日本電気硝子製カラーフィルタ用ガラス板「ＯＡ−１０」）を信越化学製シランカップリング剤「ＫＢＭ−６０３」の１％希釈液に３分間浸漬し、１０秒間水洗して、エアーガンで水切り後、１１０℃のオーブンで５分間乾燥した。このガラス基板上に、上記にて調製した感光性樹脂組成物（Ｘ−１）を、スピンコーターを用いて塗布した。１分間真空乾燥後、ホットプレート上で９０℃にて９０秒間加熱乾燥し、乾燥膜厚約３．５μｍの塗布膜を得た。その後、塗布膜側から、１５μｍ幅の細線パターンマスクを介して画像露光を施すもの（パターン１）と、マスクを介さずに全面に露光を施すもの（パターン２）との２通りの露光を行った。露光条件は、それぞれ３ｋＷ高圧水銀灯を用い５０ｍＪ／ｃｍ２（ｉ線基準）とした。次いで、０．０５％の水酸化カリウムと０．０８％のノニオン性界面活性剤（花王製「Ａ−６０」）を含有する水溶液よりなる現像液を用い、２３℃において水圧０．１５ＭＰａのシャワー現像を施した後、純水にて現像を停止し、水洗スプレーにて洗浄しブラックマトリックス（Ｂ−１）を得た。なお、シャワー現像時間は、１０〜１２０秒間の間で調整し、未露光の塗布膜が溶解除去される時間の１．５倍とした。
［実施例２］【００９５】
実施例１のピグメント・ブルー８０を１０．５部、ＰＶ  ＦＡＳＴＯＲＡＮＧＥ  Ｈ４ＧＬを３部、ＦＡＳＴＯＧＥＮ  ＳＵＰＥＲ  ＶＩＯＬＥＴ  ＲＮ−ＳＵ−０２を１．５部に変更した以外は、実施例１と同条件で着色組成物（Ａ−２）を作製した。着色組成物（Ａ−１）を着色組成物（Ａ−２）に代える以外は、上記実施例１と同様の操作を行い、ブラックマトリックス（Ｂ−２）を調製した。
［実施例３］【００９６】
実施例１のピグメント・ブルー８０を４．５部、ＰＶ  ＦＡＳＴＯＲＡＮＧＥ  Ｈ４ＧＬを６．０部、ＦＡＳＴＯＧＥＮ  ＳＵＰＥＲ  ＶＩＯＬＥＴ  ＲＮ−ＳＵ−０２を４．５部に変更した以外は、実施例１と同条件で着色組成物（Ａ−３）を作製した。着色組成物（Ａ−１）を着色組成物（Ａ−３）に代える以外は、上記実施例１と同様の操作を行い、ブラックマトリックス（Ｂ−３）を調製した。
［実施例４］【００９７】
実施例１のピグメント・ブルー８０を１．５部、ＰＶ  ＦＡＳＴＯＲＡＮＧＥ  Ｈ４ＧＬを３部、ＦＡＳＴＯＧＥＮ  ＳＵＰＥＲ  ＶＩＯＬＥＴ  ＲＮ−ＳＵ−０２を１０．５部に変更した以外は、実施例１と同条件で着色組成物（Ａ−４）を作製した。着色組成物（Ａ−１）を着色組成物（Ａ−４）に代える以外は、上記実施例１と同様の操作を行い、ブラックマトリックス（Ｂ−４）を調製した。
［実施例５］【００９８】
実施例１のＰＶ  ＦＡＳＴＯＲＡＮＧＥ  Ｈ４ＧＬをＣＲＯＭＯＰＨＴＡＬ  ＯＲＡＮＧＥ  ＧＰ（Ｃｉｂａ  Ｓｐｅｃｉａｌｉｔｙ社製ピグメントオレンジ６４）に変更した以外は、実施例１と同条件で着色組成物（Ａ−５）を作製した。着色組成物（Ａ−１）を着色組成物（Ａ−５）に代える以外は、上記実施例１と同様の操作を行い、ブラックマトリックス（Ｂ−５）を調製した。
［実施例６］【００９９】
実施例１のＰＶ  ＦＡＳＴＯＲＡＮＧＥ  Ｈ４ＧＬをＮＯＶＯＰＥＲＭ  ＯＲＡＮＧＥ  Ｈ５Ｇ  ７０（クラリアント社製ピグメントオレンジ６２）に変更した以外は、実施例１と同条件で着色組成物（Ａ−６）を作製した。着色組成物（Ａ−１）を着色組成物（Ａ−６）に代える以外は、上記実施例１と同様の操作を行い、ブラックマトリックス（Ｂ−６）を調製した。
［実施例７］【０１００】
実施例１のＰＶ  ＦＡＳＴＯＲＡＮＧＥ  Ｈ４ＧＬをＨＯＳＴＡＰＥＲＭ  ＯＲＡＮＧＥ  ＨＧＬ（クラリアント社製ピグメントオレンジ６０）に変更した以外は、実施例１と同条件で着色組成物（Ａ−７）を作製した。着色組成物（Ａ−１）を着色組成物（Ａ−７）に代える以外は、上記実施例１と同様の操作を行い、ブラックマトリックス（Ｂ−７）を調製した。
［実施例８］【０１０１】
実施例１のＰＶ  ＦＡＳＴＯＲＡＮＧＥ  Ｈ４ＧＬをＳＹＭＵＬＥＲ  ＦＡＳＴ  ＯＲＡＮＧＥ  ４１８３Ｈ（ＤＩＣ社製ピグメントオレンジ３６）に変更した以外は、実施例１と同条件で着色組成物（Ａ−８）を作製した。着色組成物（Ａ−１）を着色組成物（Ａ−８）に代える以外は、上記実施例１と同様の操作を行い、ブラックマトリックス（Ｂ−８）を調製した。【０１０２】
（比較例１）
実施例１の着色剤をピグメント・ブルー８０  １５部に変更した以外は、実施例１と同条件で着色組成物（Ａ−９）を作製した。着色組成物（Ａ−１）を着色組成物（Ａ−９）に代える以外は、上記実施例１と同様の操作を行い、ブラックマトリックス（Ｂ−９）を調製した。【０１０３】
（比較例２）
実施例１の着色剤をＰＶ  ＦＡＳＴＯＲＡＮＧＥ  Ｈ４ＧＬ  １５部に変更した以外は、実施例１と同条件で着色組成物（Ａ−１０）を作製した。着色組成物（Ａ−１）を着色組成物（Ａ−１０）に代える以外は、上記実施例１と同様の操作を行い、ブラックマトリックス（Ｂ−１０）を調製した。【０１０４】
（比較例３）
実施例１の着色剤をＦＡＳＴＯＧＥＮ  ＳＵＰＥＲ  ＶＩＯＬＥＴ  ＲＮ−ＳＵ−０２  １５部に変更した以外は、実施例１と同条件で着色組成物（Ａ−１１）を作製した。着色組成物（Ａ−１）を着色組成物（Ａ−１１）に代える以外は、上記実施例１と同様の操作を行い、ブラックマトリックス（Ｂ−１１）を調製した。【０１０５】
（比較例４）
実施例１の着色剤をピグメント・ブルー８０  ７．５部、ＰＶ  ＦＡＳＴＯＲＡＮＧＥ  Ｈ４ＧＬ  ７．５部に変更した以外は、実施例１と同条件で着色組成物（Ａ−１２）を作製した。着色組成物（Ａ−１）を着色組成物（Ａ−１２）に代える以外は、上記実施例１と同様の操作を行い、ブラックマトリックス（Ｂ−１２）を調製した。【０１０６】
（比較例５）
実施例１の着色剤をピグメント・ブルー８０  ７．５部、ＦＡＳＴＯＧＥＮ  ＳＵＰＥＲ  ＶＩＯＬＥＴ  ＲＮ−ＳＵ−０２  ７．５部に変更した以外は、実施例１と同条件で着色組成物（Ａ−１３）を作製した。着色組成物（Ａ−１）を着色組成物（Ａ−１３）に代える以外は、上記実施例１と同様の操作を行い、ブラックマトリックス（Ｂ−１３）を調製した。【０１０７】
（比較例６）
実施例１の着色剤をＰＶ  ＦＡＳＴＯＲＡＮＧＥ  Ｈ４ＧＬ  ７．５部、ＦＡＳＴＯＧＥＮ  ＳＵＰＥＲ  ＶＩＯＬＥＴ  ＲＮ−ＳＵ−０２  ７．５部に変更した以外は、実施例１と同条件で着色組成物（Ａ−１４）を作製した。着色組成物（Ａ−１）を着色組成物（Ａ−１４）に代える以外は、上記実施例１と同様の操作を行い、ブラックマトリックス（Ｂ−１４）を調製した。【０１０８】
〈評価〉
実施例、比較例で作製したブラックマトリックスのＯＤ値を、実施例１のＯＤ値を１００に換算して、表１に記載した。【０１０９】
【表１】
0005811310.tif 000014
【０１１０】
以上より、Ｃ．Ｉ．ピグメントブルー８０のみからなる比較例１、または２種類の顔料からなる比較例４〜６と比較すると、本発明の顔料組成物から得られたブラックマトリックスは、従来よりもＯＤ値が向上することが明らかとなった。  
【要約】
高絶縁性、低誘電率でありかつ高い光学濃度を満足できる遮光性顔料組成物、該遮光性顔料組成物を含むディスプレイ用遮光性部材を提供することにある。ベンズイミダゾロンジオキサジン系顔料とベンズイミダゾロン系顔料とカルバゾールジオキサジン系顔料を特定の割合で含有する顔料組成物をディスプレイ用遮光性部材に使用することにより、高い絶縁性を有し、誘電率が低く、高い光学濃度を有するため遮光性が高いディスプレイを提供することができる。